Brevet FR3045670A1 (20170623)
REVENDICATIONS1. Feuillard en acier au carbone à très bas taux de carbone et haute résistance à l'état écroui, caractérisé par les points suivants : - l'acier au carbone comprend (% en masse) entre 0,05% et 0,4% de carbone, entre 0,5% et 4% de manganese, entre 0,1% et 2,5% de silicium, optionnellement (i) moins de 1,5% d'aluminium, (ii) moins de 0,5% de chacun des métaux bore, chrome, cobalt, cuivre, molybdène, nickel, niobium, titane, tungstène, vanadium, zirconium, et (iii) moins de 0,05% de chacun des éléments phosphore, soufre, azote, ou de terre rare, le reste étant constitué de fer et d'impuretés inévitables résultant de l'élaboration ; - la microstructure de l'acier au carbone écroui est principalement martensitique ou ferrito-martensitique ; - la résistance notée Rm du feuillard est supérieure à 1200 MPa et son allongement à la rupture noté At est compris entre 1% et 5%.\n<CLM>\1\tFeuillard selon la revendication 1, le taux de carbone de l'acier au carbone étant compris dans un domaine de 0,1 à 0,3%, de préférence dans un domaine de 0,15% à 0,25%.\n<CLM>\1\tFeuillard selon l'une quelconque des revendications 1 ou 2, le taux de manganèse étant compris dans un domaine de 1% à 3%, de préférence dans un domaine de 1,5% à 2,5%.\n<CLM>\1\tFeuillard selon l'une quelconque des revendications 1 à 3, le taux de silicium étant compris entre 0,1 et 1,5%, de préférence dans un domaine de 0,2% à 1,0%.\n<CLM>\1\tFeuillard selon l'une quelconque des revendications 1 à 4, le taux d'aluminium optionnel étant inférieur à 1,0%, de préférence à 0,5%.\n<CLM>\1\tFeuillard selon l'une quelconque des revendications 1 à 5, le taux de chacun des métaux optionnels bore, chrome, cobalt, cuivre, molybdène, nickel, niobium, titane, tungstène, vanadium, zirconium, étant inférieur à 0,3%, de préférence inférieur à 0,2%.\n<CLM>\1\tFeuillard selon l'une quelconque des revendications 1 à 6, l'acier au carbone étant un acier TRIP au sens de la norme NF EN 10338. 2015PAT00439FR 3045670 - 22 -\n<CLM>\1\tFeuillard selon l'une quelconque des revendications 1 à 6, l'acier au carbone étant un acier biphasé au sens de la norme NF EN 10338.\n<CLM>\1\tFeuillard selon l'une quelconque des revendications 1 à 6, l'acier au carbone étant un 5 acier martensitique au sens de la norme NF EN 10338.\n<CLM>\1\tFeuillard selon l'une quelconque des revendications 1 à 9, dont la résistance Rm est supérieure à 1500 MPa, de préférence supérieure à 1800 MPa. 10\n<CLM>\1\tFeuillard selon l'une quelconque des revendications 1 à 10, dont l'allongement At est compris entre 1% et 3%, de préférence compris dans un domaine de 1,5 à 2,5%.\n<CLM>\1\tFeuillard selon l'une quelconque des revendications 1 à 11, dont l'épaisseur notée Ts est comprise entre 0,1 et 0,8 mm, de préférence dans un domaine de 0,2 à 0,5 mm. 15\n<CLM>\1\tFeuillard selon l'une quelconque des revendications 1 à 12, sous la forme d'un ruban étroit dont la largeur notée Ws est comprise entre 1 et 15 mm, de préférence dans un domaine de 2,5 à 10 mm. 20\n<CLM>\1\tComposite (métal/caoutchouc) comportant un ruban selon la revendication 13 enrobé dans une matrice de caoutchouc, de préférence diénique.\n<CLM>\1\tUtilisation, pour le renforcement d'un article fini en caoutchouc, d'un ruban selon la revendication 13 ou d'un composite (métal/caoutchouc) selon la revendication\n<CLM>\1\t16. Utilisation selon la revendication 15, l'article fini étant un pneu pour véhicule.\n<CLM>\1\tUtilisation selon la revendication 16, le ruban étant présent dans la ceinture du pneu. 25 30 2015PAT00439FR